(57)【特許請求の範囲】
【請求項１】
Ｎ−アリールフェノキサジン骨格を有する構造単位を含む電荷輸送性ポリマーを含有する電荷輸送性材料であり、前記Ｎ−アリールフェノキサジン骨格を有する構造単位が、Ｎ−アリールフェノキサジン骨格を有する３価以上の構造単位Ｂ１を含む、電荷輸送性材料。
【請求項２】
前記Ｎ−アリールフェノキサジン骨格を有する構造単位が、Ｎ−アリールフェノキサジン骨格を有する２価の構造単位Ｌ１をさらに含む、請求項１に記載の電荷輸送性材料。
【請求項３】
前記電荷輸送性ポリマーが、前記Ｎ−アリールフェノキサジン骨格を有する構造単位以外の、電荷輸送性を有する２価の構造単位Ｌ２及び電荷輸送性を有する３価以上の構造単位Ｂ２からなる群から選択される少なくとも１つを更に含む、請求項１又は２に記載の電荷輸送性材料。
【請求項４】
前記電荷輸送性ポリマーが、前記Ｎ−アリールフェノキサジン骨格を有する構造単位以外の、電荷輸送性を有する２価の構造単位Ｌ２を更に含み、
前記電荷輸送性を有する２価の構造単位Ｌ２が、芳香族アミン構造、カルバゾール構造、チオフェン構造、ベンゼン構造、及びフルオレン構造からなる群から選択される１以上の構造を含む、請求項１又は２に記載の電荷輸送性材料。
【請求項５】
２，２’−ビピリジン及び／又は２，２’−ビピリジン誘導体を含まない、請求項１〜４のいずれか１項に記載の電荷輸送性材料。
【請求項６】
正孔注入性材料として使用される、請求項１〜５のいずれか１項に記載の電荷輸送性材料。
【請求項７】
請求項１〜６のいずれか１項に記載の電荷輸送性材料と、溶媒とを含む、インク組成物。
【請求項８】
請求項１〜６のいずれか１項に記載の電荷輸送性材料、又は請求項７に記載のインク組成物を用いて形成された有機層を有する、有機エレクトロニクス素子。
【請求項９】
請求項１〜６のいずれか１項に記載の電荷輸送性材料、又は請求項７に記載のインク組成物を用いて形成された有機層を有する、有機エレクトロルミネセンス素子。
【請求項１０】
フレキシブル基板を更に有する、請求項９に記載の有機エレクトロルミネセンス素子。
【請求項１１】
前記フレキシブル基板が樹脂フィルムを含む、請求項１０に記載の有機エレクトロルミネセンス素子。
【請求項１２】
請求項９〜１１のいずれか１項に記載の有機エレクトロルミネセンス素子を備えた表示素子。
【請求項１３】
請求項９〜１１のいずれか１項に記載の有機エレクトロルミネセンス素子を備えた照明装置。
【請求項１４】
請求項１３に記載の照明装置と、表示手段として液晶素子とを備えた表示装置。
【発明の詳細な説明】
【技術分野】
【０００１】
本開示は、電荷輸送性材料、該材料を用いたインク組成物に関する。また、本開示は、上記電荷輸送性材料、又は上記インク組成物を用いた有機層を有する、有機エレクトロニクス素子、有機エレクトロルミネセンス素子、表示素子、照明装置、及び表示装置に関する。
【背景技術】
【０００２】
有機エレクトロニクス素子は、有機物を用いて電気的な動作を行う素子であり、省エネルギー、低価格、柔軟性といった特長を発揮できると期待され、従来のシリコンを主体とした無機半導体に替わる技術として注目されている。【０００３】
有機エレクトロニクス素子の一例として、有機エレクトロルミネセンス素子(以下、「有機ＥＬ素子」ともいう)、有機光電変換素子、有機トランジスタなどが挙げられる。【０００４】
有機エレクトロニクス素子の中でも、有機ＥＬ素子は、例えば、白熱ランプ、ガス充填ランプの代替えとして、大面積ソリッドステート光源用途として注目されている。また、フラットパネルディスプレイ（ＦＰＤ）分野における液晶ディスプレイ（ＬＣＤ）に置き換わる最有力の自発光ディスプレイとしても注目されており、製品化が進んでいる。【０００５】
有機ＥＬ素子は、使用される有機材料から、低分子型有機ＥＬ素子及び高分子型有機ＥＬ素子の２つに大別される。高分子型有機ＥＬ素子では、有機材料として高分子化合物が用いられ、低分子型有機ＥＬ素子では、低分子材料が用いられる。高分子型有機ＥＬ素子は、主に真空系で成膜が行われる低分子型有機ＥＬ素子と比較して、印刷やインクジェットなどの湿式プロセスによる簡易成膜が可能なため、今後の大画面有機ＥＬディスプレイには不可欠な素子として期待されている。【０００６】
このため、湿式プロセスに適した材料の開発が進められており、例えば、特許文献１に記載されているような検討が行われている。
【先行技術文献】
【特許文献】
【０００７】
【特許文献１】特開２００６−２７９００７号公報
【発明の概要】
【発明が解決しようとする課題】
【０００８】
一般に、高分子化合物を使用して湿式プロセスにより作製した有機ＥＬ素子は、低コスト化、大面積化が容易であるという特長を有している。しかし、従来の高分子化合物を用いて作製した薄膜を含む有機ＥＬ素子は、駆動電圧、発光効率、及び発光寿命といった、有機ＥＬ素子の特性において、さらなる改善が望まれている。【０００９】
本開示は、上記に鑑み、有機エレクトロニクス素子に利用可能な高分子化合物を含む電荷輸送性材料、及び該材料を含むインク組成物を提供することを目的とする。また、本開示は、上記電荷輸送性材料又は上記インク組成物を用いて、駆動電圧、発光効率及び発光寿命といった特性に優れる有機エレクトロニクス素子、及び、有機ＥＬ素子、並びに、それを用いた表示素子、照明装置、及び表示装置を提供することを目的とする。
【課題を解決するための手段】
【００１０】
本発明者らは、鋭意検討した結果、特定の構成単位を有する電荷輸送性ポリマーが、有機エレクトロニクス素子の有機層を構成する電荷輸送性材料として好適であることを見出し、本発明を完成させるに至った。本発明の実施形態は以下に関するが、これらに限定されない。【００１１】
一実施形態は、電荷輸送性ポリマーを含有する電荷輸送性材料であり、上記電荷輸送性ポリマーが、Ｎ−アリールフェノキサジン骨格を有する構造単位を含む、電荷輸送性材料に関する。
ここで、上記Ｎ−アリールフェノキサジン骨格を有する構造単位は、２価の構造単位Ｌ１及び３価以上の構造単位Ｂ１からなる群から選択される少なくとも１つを含むことが好ましい。
上記電荷輸送性ポリマーは、上記Ｎ−アリールフェノキサジン骨格を有する構造単位以外の、電荷輸送性を有する２価の構造単位Ｌ２及び電荷輸送性を有する３価以上の構造単位Ｂ２からなる群から選択される少なくとも１つを更に含むことが好ましい。【００１２】
上記電荷輸送性ポリマーは、上記Ｎ−アリールフェノキサジン骨格を有する構造単位以外の、電荷輸送性を有する２価の構造単位Ｌ２を更に含むことがより好ましい。上記電荷輸送性を有する２価の構造単位Ｌ２は、芳香族アミン構造、カルバゾール構造、チオフェン構造、ベンゼン構造、及びフルオレン構造からなる群から選択される１以上の構造を含むことが好ましい。上記電荷輸送性ポリマーは、３方向以上に分岐した構造を有することが好ましい。上記電荷輸送性材料は、正孔注入性材料として使用されることが好ましい。【００１３】
他の実施形態は、上記実施形態の電荷輸送性材料と、溶媒とを含む、インク組成物に関する。【００１４】
他の実施形態は、上記実施形態の電荷輸送性材料、又は上記実施形態のインク組成物を用いて形成された有機層を有する、有機エレクトロニクス素子に関する。【００１５】
他の実施形態は、上記実施形態の電荷輸送性材料、又は上記実施形態のインク組成物を用いて形成された有機層を有する、有機エレクトロルミネセンス素子に関する。ここで、有機エレクトロルミネセンス素子は、フレキシブル基板を更に有することが好ましく、上記フレキシブル基板は樹脂フィルムを含むことが好ましい。【００１６】
他の実施形態は、上記実施形態の有機エレクトロルミネセンス素子を備えた表示素子に関する。
他の実施形態は、上記実施形態の有機エレクトロルミネセンス素子を備えた照明装置に関する。
他の実施形態は、上記実施形態の照明装置と、表示手段として液晶素子とを備えた表示装置に関する。
【発明の効果】
【００１７】
本開示によれば、駆動電圧が低く、発光効率及び発光寿命に優れる有機エレクトロニクス素子、有機ＥＬ素子、並びに、それを用いた表示素子、照明装置、及び表示装置を提供することができる。
【図面の簡単な説明】
【００１８】
【図１】有機ＥＬ素子の一実施形態を示す模式的断面図である。
【発明を実施するための形態】
【００１９】
以下、本発明の実施形態について具体的に説明する。但し、本発明は以下の実施形態に限定されるものではない。
＜電荷輸送性材料＞
電荷輸送性材料は電荷輸送性ポリマーを含み、上記電荷輸送性ポリマーは、Ｎ−アリールフェノキサジン骨格を有する構造単位を含むことを特徴とする。電荷輸送性材料は、上記電荷輸送性ポリマーを１種、又は２種以上含有してもよい。以下、上記電荷輸送性ポリマーについて詳細に説明する。
【００２０】
（電荷輸送性ポリマー）
本明細書で開示する電荷輸送性ポリマーは、電荷輸送性を示し、かつ分子内にＮ−アリールフェノキサジン骨格を有する構造単位を含むものであればよい。上記Ｎ−アリールフェノキサジン骨格を有する構造単位を含む電荷輸送性ポリマーは、直鎖構造を有するものであっても、又は、分岐構造を有するものであってもよい。上記電荷輸送性ポリマーは、好ましくは、少なくとも電荷輸送性を有する２価の構造単位Ｌと末端部を構成する１価の構造単位Ｔとを含み、更に分岐部を構成する３価以上の構造単位Ｂを含んでもよい。電荷輸送性ポリマーは、各構造単位を、それぞれ１種のみ含んでいても、又は、それぞれ複数種含んでいてもよい。電荷輸送性ポリマーにおいて、各構造単位は、「１価」〜「３価以上」の結合部位において互いに結合している。
【００２１】
上記電荷輸送性ポリマーは、上記構造単位Ｌ、Ｔ及びＢの少なくとも１つが、Ｎ−アリールフェノキサジン骨格を有することを特徴とする。すなわち、上記電荷輸送性ポリマーは、少なくともＮ−アリールフェノキサジン骨格を有する、１価以上の構造単位を含むことを特徴とする。
【００２２】
（Ｎ−アリールフェノキサジン骨格を有する構造単位）
「Ｎ−アリールフェノキサジン骨格」とは、下式に示すように、フェノキサジン骨格のＮ原子に置換又は非置換のアリール基（Ａｒ）が結合した構造を意味する。フェノキサジン骨格における芳香環は非置換であっても、置換基Ｒを有してもよい。下式中、ｌは０〜４の整数であり、置換基Ｒの数を示す。置換基Ｒは、後述する構造単位ＡＦにおけるＲと同様である。
【００２３】
【化１】
0006775736.tif 000002
【００２４】
「Ｎ−アリールフェノキサジン骨格を有する構造単位」とは、先に説明したＮ−アリールフェノキサジン骨格において、少なくとも１つの水素原子を除いた原子団を構造単位内に含むことを意味する。電荷輸送性ポリマーにおいて、Ｎ−アリールフェノキサジン骨格を有する１価以上の構造単位（以下、「構造単位ＡＦ」と記載することもある）は、１以上の結合部位において他の構造単位と結合する。
【００２５】
一実施形態において、構造単位ＡＦは、Ｎ−アリールフェノキサジン骨格に由来する、１価、２価、及び３価以上の構造単位の少なくとも１つであってよい。他の実施形態において、構造単位ＡＦは、構造単位を形成する主骨格に対する置換基として、Ｎ−アリールフェノキサジン骨格を有する１価の基（構造単位）を少なくとも１つ有するものであってよい。電荷輸送性ポリマーが構造単位ＡＦを含むことによって、有機ＥＬ素子の駆動電圧、発光効率、及び発光寿命といった特性を向上させることが容易となる。構造単位ＡＦは、化合物合成の容易さ、及び有機ＥＬ素子の耐久性の観点から、６価以下であることが好ましく、４価以下であることがより好ましい。
【００２６】
以下、構造単位ＡＦについてより具体的に説明する。
（１価の構造単位ＡＦ）
１価の構造単位ＡＦは、Ｎ−アリールフェノキサジン骨格を有し、かつ他の構造単位との結合部位を１個有する。一実施形態において、１価の構造単位ＡＦは、Ｎ−アリールフェノキサジン骨格から１つの水素原子を取り除いた構造を有することが好ましい。上記実施形態には、Ｎ−アリールフェノキサジン骨格における置換基から水素原子を取り除いた構造も含まれる。
１価の構造単位ＡＦの具体例として、以下が挙げられる。一実施形態において、電荷輸送性ポリマーは、電荷輸送性を有する１価の構造単位Ｔ１として、以下の構造単位を含むことが好ましい。
【００２７】
【化２】
0006775736.tif 000003
【００２８】
上記構造単位において、ｌは０〜４の整数であり、ｍは０〜３の整数であり、それぞれＲの数を示す。「＊」は、他の構造単位との結合部位を表す。一実施形態において、Ｒは、それぞれ独立して、炭素数１〜２２個の、直鎖、環状又は分岐の、アルキル基、アルケニル基、アルキニル基、及びアルコキシ基、並びに炭素数２〜３０個の、アリール基及びヘテロアリール基、からなる群から選択される少なくとも１種である。上記アリール基及びヘテロアリール基は更なる置換基Ｒ１を有してもよい。上記アリール基及びヘテロアリール基における更なる置換基Ｒ１は、炭素数１〜２２個の、直鎖、環状又は分岐の、アルキル基であることが好ましい。
上記構造単位において、Ｒは、好ましくは炭素数６〜３０の置換又は非置換のアリール基であり、より好ましくは炭素数６〜２０の置換又は非置換のアリール基であり、置換又は非置換のフェニル基又はナフチル基が更に好ましい。一実施形態において、電荷輸送性ポリマーが末端部に重合性官能基を有する場合、Ｒの少なくとも１つが、重合性官能基を含む基であってもよい。
【００２９】
上記構造単位において、Ａｒは、芳香族炭化水素から水素原子１個を除いた原子団である。ここで、芳香族炭化水素は、ビフェニルのように２以上の芳香環が結合した構造を有してもよく、ナフタレンのように２以上の芳香環が縮合した構造を有してもよい。より具体的には、Ａｒは、炭素数６〜３０の置換又は非置換のアリール基である。アリール基に対する置換基としては、先に記載した更なる置換基Ｒ１と同様であってよい。Ａｒは、より好ましくは炭素数６〜２０の置換又は非置換のアリール基であり、置換又は非置換のフェニル基又はナフチル基が更に好ましい。
【００３０】
上記構造単位において、Ｘは、２価の連結基を示し、芳香族炭化水素から水素原子２個を除いた原子団である。すなわち、Ｘは、先に説明したＡｒから水素原子を１つ除去した原子団であってよい。より具体的には、炭素数６〜３０の置換又は非置換のアリーレン基であり、より好ましくは炭素数６〜２０の置換又は非置換のアリーレン基である。Ｘは、置換又は非置換のフェニレン基又はナフチレン基であることが好ましく、フェニレン基であることがより好ましい。フェニレン基は、１，２−フェニレン基、１，３−フェニレン基、１，４−フェニレン基のいずれであってもよいが、１，４−フェニレン基が好ましい。
【００３１】
１価の構造単位ＡＦの好ましい具体例として、以下が挙げられる。但し、１価の構造単位ＡＦは以下に限定されるものではない。
【００３２】
【化３】
0006775736.tif 000004
【００３３】
式中、Ａｒは、それぞれ、先に説明した炭素数６〜３０の置換又は非置換のアリール基、又はアリーレン基である。「＊」は、他の構造単位との結合部位を表す。
【００３４】
（２価の構造単位ＡＦ）
２価の構造単位ＡＦは、Ｎ−アリールフェノキサジン骨格を有し、かつ他の構造単位との結合部位を２個有する。一実施形態において、２価の構造単位ＡＦは、Ｎ−アリールフェノキサジン骨格から２つの水素原子を取り除いた構造を有することが好ましい。上記実施形態には、Ｎ−アリールフェノキサジン骨格における置換基から水素原子を取り除いた構造も含まれる。
２価の構造単位ＡＦの具体例として、以下が挙げられる。一実施形態において、電荷輸送性ポリマーは、電荷輸送性を有する２価の構造単位Ｌ１として、以下の構造単位を含むことが好ましい。
【００３５】
【化４】
0006775736.tif 000005
【００３６】
上記構造単位において、ｌは０〜４の整数であり、ｍは０〜３の整数であり、ｎは０〜２であり、それぞれＲの数を示す。「＊」は、他の構造単位との結合部位を表す。Ｒ、Ａｒ、及びＸは、１価の構造単位ＡＦにおいて説明したものと同様である。
構造単位におけるＹは、３価の結合基を示し、芳香族炭化水素から水素原子３個を除いた原子団である。すなわち、Ｙは、先に説明したＡｒから水素原子を２つ除去した原子団であってよい。より具体的には、Ｙは、炭素数６〜３０個の置換又は非置換のアレーントリイル基であり、より好ましくは炭素数６〜２０の置換又は非置換のアレーントリイル基である。
【００３７】
２価の構造単位ＡＦの好ましい具体例として、以下が挙げられる。但し、２価の構造単位ＡＦは以下に限定されるものではない。
【化５】
0006775736.tif 000006
【００３８】
式中、Ａｒは、それぞれ、先に説明した炭素数６〜３０の置換又は非置換のアリール基、アリーレン基、又はアレーントリイル基である。「＊」は、他の構造単位との結合部位を表す。
【００３９】
２価の構造単位ＡＦのより好ましい具体例として、以下が挙げられる。但し、２価の構造単位ＡＦは以下に限定されるものではない。式中、Ａｒは、それぞれ、先に説明した炭素数６〜３０の置換又は非置換のアリール基である。
【化６】
0006775736.tif 000007
【００４０】
他の実施形態において、２価の構造単位ＡＦは、後述する構造単位Ｌ２として例示する構造単位における置換基Ｒとして、先に説明したＮ−アリールフェノキサジン骨格を有する１価の構造単位を有するものであってよい。
【００４１】
（３価以上の構造単位ＡＦ）
３価以上の構造単位ＡＦは、Ｎ−アリールフェノキサジン骨格を有し、かつ他の構造単位との結合部位を３個以上有する。一実施形態において、上記３価以上の構造単位ＡＦは、Ｎ−アリールフェノキサジン骨格から３以上の水素原子を取り除いた構造を有することが好ましい。上記実施形態には、Ｎ−アリールフェノキサジン骨格における置換基から水素原子を取り除いた構造も含まれる。
【００４２】
３価以上の構造単位ＡＦは、６価以下であることが好ましい。一実施形態において、３価又は４価の構造単位ＡＦが好ましい。一実施形態において、電荷輸送性ポリマーは、電荷輸送性を有する３価以上の構造単位Ｂ１として、以下の構造単位を含むことが好ましい。但し、３価又は４価の構造単位ＡＦは以下に限定されるものではない。
【化７】
0006775736.tif 000008
【００４３】
上記構造単位において、ｌは０〜４の整数であり、ｍは０〜３の整数であり、ｎは０〜２であり、それぞれＲの数を示す。「＊」は、他の構造単位との結合部位を表す。Ｒ、Ａｒ、Ｘ及びＹは、１価の構造単位ＡＦ及び２価の構造単位ＡＦにおいて先に説明したものと同様である。
【００４４】
３価又は４価の構造単位ＡＦの好ましい具体例として、以下が挙げられる。但し、３価又は４価の構造単位ＡＦは以下に限定されるものではない。
【化８】
0006775736.tif 000009
【００４５】
式中、Ａｒは、炭素数６〜３０の置換又は非置換のアリーレン基又はアレーントリイル基を表す。「＊」は、他の構造単位との結合部位を表す。
【００４６】
上記３価又は４価の構造単位ＡＦのより好ましい具体例として、以下が挙げられる。「＊」は、他の構造単位との結合部位を表す。
【化９】
0006775736.tif 000010
【００４７】
他の実施形態において、３価又は４価の構造単位ＡＦは、後述する構造単位Ｂ２として例示した構造単位において、置換基として、先に説明したＮ−アリールフェノキサジン骨格を有する１価の構造単位を含むものであってよい。
【００４８】
一実施形態において上記電荷輸送性ポリマーは、２価の構造単位ＡＦ及び３価の構造単位ＡＦからなる群から選択される少なくとも１つを含むことが好ましい。特に限定するものではないが、上記実施形態において、２価及び３価の構造単位ＡＦの好ましい例として以下が挙げられる。
【００４９】
【化１０】
0006775736.tif 000011
【００５０】
一実施形態において、電荷輸送性ポリマーは、先に例示した１価以上の構造単位ＡＦ（以下、構造単位Ｌ１、構造単位Ｔ１、及び構造単位Ｂ１とも称す）の少なくとも１つに加えて、これらの構造単位ＡＦとは異なる、電荷輸送性を有する１価以上の構造単位を更に含んでもよい。この任意に含まれる構造単位は、好ましくは６価以下、より好ましくは４価以下の構造単位である。一実施形態において、電荷輸送性ポリマーは、以下にそれぞれ例示する、２価の構造単位Ｌ２、１価の構造単位Ｔ２、及び３価又以上の構造単位Ｂ２の少なくとも１つを更に含むことができる。
【００５１】
（構造単位Ｌ２）
構造単位Ｌ２は、電荷輸送性を有する２価の構造単位である。構造単位Ｌ２は、電荷を輸送する能力を有する原子団を含んでいればよく、特に限定されない。例えば、構造単位Ｌ２は、置換又は非置換の、芳香族アミン構造、カルバゾール構造、チオフェン構造、ビチオフェン、フルオレン構造、ベンゼン構造、ビフェニル構造、ターフェニル構造、ナフタレン構造、アントラセン構造、テトラセン構造、フェナントレン構造、ジヒドロフェナントレン構造、ピリジン構造、ピラジン構造、キノリン構造、イソキノリン構造、キノキサリン構造、アクリジン構造、ジアザフェナントレン構造、フラン構造、ピロール構造、オキサゾール構造、オキサジアゾール構造、チアゾール構造、チアジアゾール構造、トリアゾール構造、ベンゾチオフェン構造、ベンゾオキサゾール構造、ベンゾオキサジアゾール構造、ベンゾチアゾール構造、ベンゾチアジアゾール構造、ベンゾトリアゾール構造、及び、これらの１種又は２種以上を含む構造から選択される。
一実施形態において、構造単位Ｌ２は、優れた正孔輸送性を得る観点から、置換又は非置換の、芳香族アミン構造、カルバゾール構造、チオフェン構造、フルオレン構造、ベンゼン構造、ピロール構造、及び、これらの１種又は２種以上を含む構造から選択されることが好ましい。一実施形態において、置換又は非置換の、芳香族アミン構造、カルバゾール構造、及び、これらの１種又は２種以上を含む構造から選択されることがより好ましい。他の実施形態において、構造単位Ｌ２は、優れた電子輸送性を得る観点から、置換又は非置換の、フルオレン構造、ベンゼン構造、フェナントレン構造、ピリジン構造、キノリン構造、及び、これらの１種又は２種以上を含む構造から選択されることが好ましい。構造単位Ｌ２の具体例として、以下が挙げられる。
【００５２】
【化１１】
0006775736.tif 000012
【００５３】
【化１２】
0006775736.tif 000013
【００５４】
Ｒは、それぞれ独立に、水素原子又は置換基を表す。好ましくは、Ｒは、それぞれ独立に、−Ｒ１、−ＯＲ２、−ＳＲ３、−ＯＣＯＲ４、−ＣＯＯＲ５、−ＳｉＲ６Ｒ７Ｒ８、ハロゲン原子、及び、後述する重合性官能基を含む基からなる群から選択される。Ｒ１〜Ｒ８は、それぞれ独立に、水素原子；炭素数１〜２２個の直鎖、環状又は分岐アルキル基；又は、炭素数２〜３０個のアリール基又はヘテロアリール基を表す。アリール基は、芳香族炭化水素から水素原子１個を除いた原子団である。ヘテロアリール基は、芳香族複素環から水素原子１個を除いた原子団である。但し、本実施形態において、ヘテロアリール基は、Ｎ−アリールフェノキサジン骨格を含まないものとする。アルキル基は、更に、炭素数２〜２０個のアリール基又はヘテロアリール基により置換されていてもよく、アリール基又はヘテロアリール基は、更に、炭素数１〜２２個の直鎖、環状又は分岐アルキル基により置換されていてもよい。Ｒは、好ましくは水素原子、アルキル基、アリール基、アルキル置換アリール基である。Ａｒは、炭素数２〜３０個のアリーレン基又はヘテロアリーレン基を表す。アリーレン基は、芳香族炭化水素から水素原子２個を除いた原子団である。ヘテロアリーレン基は、芳香族複素環から水素原子２個を除いた原子団である。但し、本実施形態において、ヘテロアリール基又はヘテロアリーレン基は、Ｎ−アリールフェノキサジン骨格を含まないものとする。Ａｒは、好ましくはアリーレン基であり、より好ましくはフェニレン基である。
【００５５】
芳香族炭化水素としては、単環、縮合環、又は、単環及び縮合環から選択される２個以上が単結合を介して結合した多環が挙げられる。芳香族複素環としては、単環、縮合環、又は、単環及び縮合環から選択される２個以上が単結合を介して結合した多環が挙げられる。
【００５６】
（構造単位Ｂ２）
構造単位Ｂ２は、電荷輸送性ポリマーが分岐構造を有する場合に、分岐部を構成する３価以上の構造単位である。構造単位Ｂ２は、有機エレクトロニクス素子の耐久性向上の観点から、好ましくは６価以下であり、より好ましくは３価又は４価である。構造単位Ｂ２は、電荷輸送性を有する単位であることが好ましい。例えば、構造単位Ｂ２は、有機エレクトロニクス素子の耐久性向上の観点から、置換又は非置換の、トリフェニルアミン構造、カルバゾール構造、縮合多環式芳香族炭化水素構造、及び、これらの１種又は２種以上を含有する構造から選択される。構造単位Ｂ２の具体例として、以下が挙げられる。
【００５７】
【化１３】
0006775736.tif 000014
【００５８】
Ｗは、３価の連結基を表し、例えば、炭素数２〜３０個のアレーントリイル基又はヘテロアレーントリイル基を表す。アレーントリイル基は、芳香族炭化水素から水素原子３個を除いた原子団である。ヘテロアレーントリイル基は、芳香族複素環から水素原子３個を除いた原子団である。Ａｒは、それぞれ独立に２価の連結基を表し、例えば、それぞれ独立に、炭素数２〜３０個のアリーレン基又はヘテロアリーレン基を表す。ここで、上記ヘテロアレーントリイル基及び上記ヘテロアリーレン基は、Ｎ−アリールフェノキサジン骨格を含まないものとする。Ａｒは、好ましくはアリーレン基、より好ましくはフェニレン基である。Ｙは、２価の連結基を表し、例えば、構造単位ＬにおけるＲ（ただし、重合性官能基を含む基を除く。）のうち水素原子を１個以上有する基から、更に１個の水素原子を除いた２価の基が挙げられる。Ｚは、炭素原子、ケイ素原子、又はリン原子のいずれかを表す。構造単位中、ベンゼン環及びＡｒは、置換基を有していてもよく、置換基の例として、構造単位Ｌ２におけるＲが挙げられる。
【００５９】
（構造単位Ｔ２）
電荷輸送性ポリマーにおいて、構造単位Ｔ２は、電荷輸送性ポリマーの末端部を構成する１価の構造単位である。構造単位Ｔ２は、特に限定されず、例えば、置換又は非置換の、芳香族炭化水素構造、芳香族複素環構造、及び、これらの１種又は２種以上を含む構造から選択される。一実施形態において、構造単位Ｔ２は、電荷の輸送性を低下させずに耐久性を付与するという観点から、置換又は非置換の芳香族炭化水素構造であることが好ましく、置換又は非置換のベンゼン構造であることがより好ましい。また、他の実施形態において、後述するように、電荷輸送性ポリマーが末端部に重合性官能基を有する場合、構造単位Ｔ２は重合可能な構造（すなわち、例えば、ピロール−イル基等の重合性官能基）であってもよい。
【００６０】
構造単位Ｔ２の具体例として、以下が挙げられる。
【化１４】
0006775736.tif 000015
【００６１】
Ｒは、構造単位Ｌ２におけるＲと同様である。電荷輸送性ポリマーが末端部に重合性官能基を有する場合Ｒのいずれか少なくとも１つが、重合性官能基を含む基であることが好ましい。
【００６２】
（重合性官能基を含む基）
一実施形態において、重合反応により硬化させ、溶剤への溶解度を変化させる観点から、電荷輸送性ポリマーは、重合性官能基を含む基を少なくとも１つ有することが好ましい。「重合性官能基」とは、熱及び／又は光を加えることにより、互いに結合を形成し得る官能基をいう。
【００６３】
重合性官能基としては、炭素−炭素多重結合を有する基（例えば、ビニル基、アリル基、ブテニル基、エチニル基、アクリロイル基、アクリロイルオキシ基、アクリロイルアミノ基、メタクリロイル基、メタクリロイルオキシ基、メタクリロイルアミノ基、ビニルオキシ基、ビニルアミノ基等）、小員環を有する基（例えば、シクロプロピル基、シクロブチル基等の環状アルキル基；エポキシ基（オキシラニル基）、オキセタン基（オキセタニル基）等の環状エーテル基；ジケテン基；エピスルフィド基；ラクトン基；ラクタム基等）、複素環基（例えば、フラン−イル基、ピロール−イル基、チオフェン−イル基、シロール−イル基）などが挙げられる。重合性官能基としては、特に、ビニル基、アクリロイル基、メタクリロイル基、エポキシ基、及びオキセタン基が好ましく、反応性及び有機エレクトロニクス素子の特性の観点から、ビニル基、オキセタン基、又はエポキシ基がより好ましい。
【００６４】
重合性官能基の自由度を上げ、重合反応を生じさせやすくする観点からは、電荷輸送性ポリマーの主骨格と重合性官能基とが、アルキレン鎖で連結されていることが好ましい。
また、例えば、電極上に有機層を形成する場合、ＩＴＯ等の親水性電極との親和性を向上させる観点からは、エチレングリコール鎖、ジエチレングリコール鎖等の親水性の鎖で連結されていることが好ましい。更に、重合性官能基を導入するために用いられるモノマーの調製が容易になる観点からは、電荷輸送性ポリマーは、アルキレン鎖及び／又は親水性の鎖の末端部、すなわち、これらの鎖と重合性官能基との連結部、及び／又は、これらの鎖と電荷輸送性ポリマーの骨格との連結部に、エーテル結合又はエステル結合を有していてもよい。前述の「重合性官能基を含む基」とは、重合性官能基それ自体、又は、重合性官能基とアルキレン鎖等とを合わせた基を意味する。重合性官能基を含む基として、例えば、国際公開第ＷＯ２０１０／１４０５５３号に例示された基を好適に用いることができる。
【００６５】
重合性官能基は、電荷輸送性ポリマーの末端部（すなわち、構造単位Ｔ）に導入されていても、末端部以外の部分（すなわち、構造単位Ｌ又はＢ）に導入されていても、末端部と末端以外の部分の両方に導入されていてもよい。硬化性の観点からは、少なくとも末端部に導入されていることが好ましく、硬化性及び電荷輸送性の両立を図る観点からは、末端部のみに導入されていることが好ましい。また、電荷輸送性ポリマーが分岐構造を有する場合、重合性官能基は、電荷輸送性ポリマーの主鎖に導入されていても、側鎖に導入されていてもよく、主鎖と側鎖の両方に導入されていてもよい。
【００６６】
重合性官能基は、溶解度の変化に寄与する観点からは、電荷輸送性ポリマー中に多く含まれる方が好ましい。一方、電荷輸送性を妨げない観点からは、電荷輸送性ポリマー中に含まれる量が少ない方が好ましい。重合性官能基の含有量は、これらを考慮し、適宜設定できる。
【００６７】
例えば、電荷輸送性ポリマー１分子あたりの重合性官能基数は、十分な溶解度の変化を得る観点から、２個以上が好ましく、３個以上がより好ましい。また、重合性官能基数は、電荷輸送性を保つ観点から、１，０００個以下が好ましく、５００個以下がより好ましい。
【００６８】
電荷輸送性ポリマー１分子あたりの重合性官能基数は、電荷輸送性ポリマーを合成するために使用した、重合性官能基の仕込み量（例えば、重合性官能基を有するモノマーの仕込み量）、各構造単位に対応するモノマーの仕込み量、電荷輸送性ポリマーの重量平均分子量等を用い、平均値として求めることができる。また、重合性官能基の数は、電荷輸送性ポリマーの１Ｈ  ＮＭＲ（核磁気共鳴）スペクトルにおける重合性官能基に由来するシグナルの積分値と全スペクトルの積分値との比、電荷輸送性ポリマーの重量平均分子量等を利用し、平均値として算出できる。簡便であることから、仕込み量が明らかである場合は、好ましくは、仕込み量を用いて求めた値を採用する。
【００６９】
（電荷輸送性ポリマーの部分構造）
電荷輸送性ポリマーに含まれる部分構造の例として、以下が挙げられる。但し、電荷輸送性ポリマーは、以下の部分構造を有するポリマーに限定されない。部分構造中、「Ｌ」は電荷輸送性を有する２価の構造単位、「Ｔ」は末端基を構成する１価の構造単位、「Ｂ」は分岐構造を構成する３価又は４価の構造単位を表す。「＊」は、他の構造単位との結合部位を表す。以下の部分構造中、複数のＬは、互いに同一の構造単位であっても、互いに異なる構造単位であってもよい。Ｔ及びＢについても、同様である。
【００７０】
直鎖状の電荷輸送性ポリマー
【化１５】
0006775736.tif 000016
【００７１】
分岐構造を有する電荷輸送性ポリマー
【化１６】
0006775736.tif 000017
【００７２】
上記部分構造において、構造単位ＬはＬ１及び／又はＬ２であり、ＴはＴ１及び／又はＴ２であり、ＢはＢ１及び／又はＢ２である。一実施形態において、電荷輸送性ポリマーは、Ｎ−アリールフェノキサジン骨格を有する構造単位ＡＦとして、構造単位Ｌ１、Ｔ１、及びＢ１の少なくとも１つを含み、更にその他の構造単位Ｌ２、Ｔ２、及びＢ２の任意の組合せを含んでよい。
一実施形態において、上記電荷輸送性ポリマーは、Ｎ−アリールフェノキサジン骨格を有する２価の構造単位Ｌ１、及びＮ−アリールフェノキサジン骨格を有する３価以上の構造単位Ｂ１からなる群から選択される少なくとも１つを含むことが好ましい。上記電荷輸送性ポリマーは、Ｎ−アリールフェノキサジン骨格を有する３価以上の構造単位Ｂ１を少なくとも含むことが好ましい。
【００７３】
一実施形態において、電荷輸送性ポリマーは、Ｎ−アリールフェノキサジン骨格を有する構造単位ＡＦとして２価の構造単位Ｌ１及び３価以上の構造単位Ｂ１からなる群から選択される少なくとも１つを有し、更に、上記構造単位ＡＦとは異なる、電荷輸送性を有する２価の構造単位Ｌ２及び３価以上の構造単位Ｂ２からなる群から選択される少なくとも１つを含んでよい。
【００７４】
一実施形態において、電荷輸送性ポリマーは、Ｎ−アリールフェノキサジン骨格を有する構造単位ＡＦに加えて、上記電荷輸送性を有する２価の構造単位Ｌ２を含むことが好ましい。ここで、上記２価の構造単位Ｌ２は、芳香族アミン構造、カルバゾール構造、チオフェン構造、ベンゼン構造、及びフルオレン構造からなる群から選択される１以上の構造であることが好ましい。上記ベンゼン構造は、ｐ−フェニレン構造、又はｍ−フェニレン構造を含むことが好ましい。上記２価の構造単位Ｌ２は、芳香族アミン構造及び／又はカルバゾール構造を含むことがより好ましい。上記芳香族アミン構造は、アニリン構造であってもよいが、トリアリールアミン構造が好ましく、トリフェニルアミン構造がより好ましい。
【００７５】
一実施形態において、電荷輸送性ポリマーは３価以上の構造単位Ｂ１及びＢ２の少なくとも一方を含み、３方向以上に分岐した構造を有することが好ましい。このような実施形態において、電荷輸送性ポリマーは、３価以上の構造単位Ｂ１を含むか、上記構造単位Ｂ２に加えて構造単位Ｌ１及び／又はＴ１を更に有することによって、ポリマー内にＮ−アリールフェノキサジン骨格を導入することができる。
【００７６】
本明細書において「３方向以上に分岐した構造」とは、電荷輸送性ポリマー１分子中の種々の鎖の中で、最も重合度の大きくなる鎖を主鎖とした時に、主鎖に対して重合度が同じか、主鎖よりも重合度の小さい、１以上の側鎖が存在することを意味する。上記「重合度」とは、電荷輸送性ポリマーを合成する際に用いられるモノマーの単位が、電荷輸送性ポリマー１分子当たりにいくつ含まれるかを表す。また、本明細書において「側鎖」とは、電荷輸送性ポリマーの主鎖とは異なる鎖であり、少なくとも１つ以上の構成単位を有している鎖を意味し、それ以外は側鎖ではなく置換基とみなす。
【００７７】
他の実施形態において、電荷輸送性ポリマーは、上記構造単位Ｌ、Ｔ、及びＢにおける置換基としてＮ−アリールフェノキサジン骨格を有する構造を含んでもよい。例えば、電荷輸送性ポリマーは、先に構造単位Ｌ２として例示した構造における置換基Ｒとして、Ｎ−アリールフェノキサジン骨格を有する１価の構造単位Ｔ１を含んでもよい。
【００７８】
（構造単位ＡＦの割合）
一実施形態によれば、電荷輸送性ポリマーがＮ−アリールフェノキサジン骨格を有する構造単位を含むことによって、耐久性及び発光寿命等の性能向上を図ることが容易となる。一実施形態において、優れた耐久性を得る観点から、電荷輸送性ポリマーにおける構造単位ＡＦの割合は、全構造単位を基準として、１モル％以上が好ましく、３モル％以上がより好ましく、５モル％以上が最も好ましい。
一方、電荷輸送性ポリマーの電荷輸送性をより高める観点から、電荷輸送性ポリマーは、構造単位ＡＦ以外の電荷輸送性を有する構造単位を更に含むことが好ましい。このような観点から、一実施形態において、全構造単位を基準として、構造単位ＡＦの割合は、９０モル％以下が好ましく、８０モル％以下がより好ましく、７０モル％以下であることが更に好ましい。
【００７９】
したがって、一実施形態において、電荷輸送性ポリマーにおける、Ｎ−アリールフェノキサジン骨格を有する構造単位ＡＦの割合は、全構造単位を基準として、好ましくは１〜９０モル％、より好ましくは３〜８０モル％、更に好ましくは５〜７０モル％の範囲である。上記構造単位ＡＦの割合は、電荷輸送性材料として適度な分子量を有する電荷輸送性ポリマーが得られる点でも好ましい。ここで、上記構造単位ＡＦの割合は、ポリマーを構成する構造単位Ｌ１、Ｔ１、及びＢ１の少なくとも１つの合計量を意味する。
【００８０】
（構造単位Ｌ、Ｔ及びＢの割合）
電荷輸送性ポリマーにおいて、２価の構造単位Ｌの割合は、十分な電荷輸送性を得る観点から、全構造単位を基準として、１０モル％以上が好ましく、２０モル％以上がより好ましく、３０モル％以上が更に好ましい。また、構造単位Ｌの割合は、構造単位Ｔ及び必要に応じて導入される構造単位Ｂを考慮すると、９５モル％以下が好ましく、９０モル％以下がより好ましく、８５モル％以下が更に好ましい。
ここで、上記構造単位Ｌは、構造単位Ｌ１と、その他の構造単位Ｌ２との任意の組合せを意味する。一実施形態において、Ｎ−アリールフェノキサジン骨格を有する構造単位ＡＦによる効果を発現させる観点から、Ｌ１及びＬ２の合計量に対する構造単位Ｌ１の割合は、１モル％以上が好ましく、３モル％以上がより好ましく、５モル％以上が更に好ましい。
【００８１】
電荷輸送性ポリマーに含まれる構造単位Ｔの割合は、有機エレクトロニクス素子の特性向上の観点、又は、粘度の上昇を抑え、電荷輸送性ポリマーの合成を良好に行う観点から、全構造単位を基準として、５モル％以上が好ましく、１０モル％以上がより好ましく、１５モル％以上が更に好ましい。また、構造単位Ｔの割合は、十分な電荷輸送性を得る観点から、６０モル％以下が好ましく、５５モル％以下がより好ましく、５０モル％以下が更に好ましい。
ここで、上記構造単位Ｔは、構造単位Ｔ１と、その他の構造単位Ｔ２との任意の組合せを意味する。一実施形態において、Ｎ−アリールフェノキサジン骨格を有する構造単位ＡＦによる効果を発現させる観点から、Ｔ１及びＴ２の合計量に対する構造単位Ｔ１の割合は、好ましくは１モル％以上、より好ましくは３モル％以上、更に好ましくは５モル％以上である。
【００８２】
電荷輸送性ポリマーにおいて３価以上の構造単位Ｂを含む場合、構造単位Ｂの割合は、有機エレクトロニクス素子の耐久性向上の観点から、全構造単位を基準として、１モル％以上が好ましく、５モル％以上がより好ましく、１０モル％以上が更に好ましい。また、構造単位Ｂの割合は、粘度の上昇を抑え、電荷輸送性ポリマーの合成を良好に行う観点、又は、十分な電荷輸送性を得る観点から、５０モル％以下が好ましく、４０モル％以下がより好ましく、３０モル％以下が更に好ましい。
ここで、上記構造単位Ｂは、構造単位Ｂ１と、その他の構造単位Ｂ２との任意の組合せを意味する。一実施形態において、Ｎ−アリールフェノキサジン骨格を有する構造単位ＡＦによる効果を発現させる観点から、Ｂ１及びＢ２の合計量に対する構造単位Ｂ１の割合は、好ましくは１モル％以上、より好ましくは３モル％以上、更に好ましくは５モル％以上である。
【００８３】
電荷輸送性ポリマーが重合性官能基を有する場合、重合性官能基の割合は、電荷輸送性ポリマーを効率よく硬化させるという観点から、全構造単位を基準として、０．１モル％以上が好ましく、１モル％以上がより好ましく、３モル％以上が更に好ましい。また、重合性官能基の割合は、良好な電荷輸送性を得るという観点から、７０モル％以下が好ましく、６０モル％以下がより好ましく、５０モル％以下が更に好ましい。なお、ここでの「重合性官能基の割合」とは、重合性官能基を有する構造単位の割合をいう。
【００８４】
電荷輸送性、耐久性、生産性等のバランスを考慮すると、構造単位Ｌ及び構造単位Ｔの割合（モル比）は、Ｌ：Ｔ＝１００：１〜７０が好ましく、１００：３〜５０がより好ましく、１００：５〜３０が更に好ましい。また、電荷輸送性ポリマーが構造単位Ｂを含む場合、構造単位Ｌ、構造単位Ｔ、及び構造単位Ｂの割合（モル比）は、Ｌ：Ｔ：Ｂ＝１００：１０〜２００：１０〜１００が好ましく、１００：２０〜１８０：２０〜９０がより好ましく、１００：４０〜１６０：３０〜８０が更に好ましい。
【００８５】
ここで、上記構造単位Ｌは、Ｎ−アリールフェノキサジン骨格を有する構造単位Ｌ１と、その他の２価の構造単位Ｌ２との任意の組合せである。また、上記構造単位Ｂは、Ｎ−アリールフェノキサジン骨格を有する構造単位Ｂ１と、その他の３価以上の構造単位Ｂ２との任意の組合せである。更に、上記構造単位Ｔは、Ｎ−アリールフェノキサジン骨格を有する構造単位Ｔ１と、その他の１価の構造単位Ｔ２との任意の組合せである。ここで、構造単位Ｌ１とＬ２との割合、構造単位Ｔ１とＴ２との割合、構造単位Ｂ１とＢ２との割合は、先に説明した通りであり、一実施形態において電荷輸送性ポリマーは、構造単位Ｌ１、Ｂ１及びＴ１の少なくとも１つを含むことを前提とする。
【００８６】
構造単位の割合は、電荷輸送性ポリマーを合成するために使用した、各構造単位に対応するモノマーの仕込み量を用いて求めることができる。また、構造単位の割合は、電荷輸送性ポリマーの１Ｈ  ＮＭＲスペクトルにおける各構造単位に由来するスペクトルの積分値、各構造単位の重量平均分子量等を利用し、算出することができる。簡便であることから、仕込み量が明らかである場合は、好ましくは、仕込み量を用いて求めた値を採用する。
【００８７】
（数平均分子量）
電荷輸送性ポリマーの数平均分子量は、溶剤への溶解性、成膜性等を考慮して適宜、調整できる。数平均分子量は、電荷輸送性に優れるという観点から、５００以上が好ましく、１，０００以上がより好ましく、２，０００以上が更に好ましい。また、数平均分子量は、溶媒への良好な溶解性を保ち、インク組成物の調製を容易にするという観点から、１，０００，０００以下が好ましく、１００，０００以下がより好ましく、５０，０００以下が更に好ましい。
【００８８】
（重量平均分子量）
電荷輸送性ポリマーの重量平均分子量は、溶剤への溶解性、成膜性等を考慮して適宜、調整できる。重量平均分子量は、電荷輸送性に優れるという観点から、１，０００以上が好ましく、５，０００以上がより好ましく、１０，０００以上が更に好ましい。また、重量平均分子量は、溶媒への良好な溶解性を保ち、インク組成物の調製を容易にするという観点から、１，０００，０００以下が好ましく、７００，０００以下がより好ましく、４００，０００以下が更に好ましい。
【００８９】
数平均分子量及び重量平均分子量は、ゲルパーミエーションクロマトグラフィ（ＧＰＣ）により、標準ポリスチレンの検量線を用いて測定することができる。
【００９０】
（製造方法）
電荷輸送性ポリマーは、種々の合成方法により製造でき、特に限定されない。例えば、鈴木カップリング、根岸カップリング、園頭カップリング、スティルカップリング、ブッフバルト・ハートウィッグカップリング等の公知のカップリング反応を用いることができる。鈴木カップリングは、芳香族ボロン酸誘導体と芳香族ハロゲン化物の間で、Ｐｄ触媒を用いたクロスカップリング反応を起こさせるものである。鈴木カップリングによれば、所望とする芳香環同士を結合させることにより、電荷輸送性ポリマーを簡便に製造できる。
【００９１】
カップリング反応では、触媒として、例えば、Ｐｄ（０）化合物、Ｐｄ（ＩＩ）化合物、Ｎｉ化合物等が用いられる。また、トリス（ジベンジリデンアセトン）ジパラジウム（０）、酢酸パラジウム（ＩＩ）等を前駆体とし、ホスフィン配位子と混合することにより発生させた触媒種を用いることもできる。電荷輸送性ポリマーの合成方法については、例えば、国際公開第ＷＯ２０１０／１４０５５３号の記載を参照できる。
【００９２】
［ドーパント］
電荷輸送性材料を使用して有機エレクトロニクス素子を構成する場合、電荷輸送性材料は、更に、有機エレクトロニクス材料として周知の添加剤を含んでもよい。一実施形態において、電荷輸送性材料は、ドーパントを更に含有してもよい。ドーパントは、電荷輸送性材料に添加することでドーピング効果を発現させ、電荷の輸送性を向上させ得るものであればよく、特に制限はない。ドーピングには、ｐ型ドーピングとｎ型ドーピングがあり、ｐ型ドーピングではドーパントとして電子受容体として働く物質が用いられ、ｎ型ドーピングではドーパントとして電子供与体として働く物質が用いられる。正孔輸送性の向上にはｐ型ドーピング、電子輸送性の向上にはｎ型ドーピングを行うことが好ましい。電荷輸送性材料に用いられるドーパントは、ｐ型ドーピング又はｎ型ドーピングのいずれの効果を発現させるドーパントであってもよい。また、１種のドーパントを単独で添加しても、複数種のドーパントを混合して添加してもよい。
【００９３】
ｐ型ドーピングに用いられるドーパントは、電子受容性の化合物であり、例えば、ルイス酸、プロトン酸、遷移金属化合物、イオン化合物、ハロゲン化合物、π共役系化合物等が挙げられる。具体的には、ルイス酸としては、ＦｅＣｌ３、ＰＦ５、ＡｓＦ５、ＳｂＦ５、ＢＦ５、ＢＣｌ３、ＢＢｒ３等；プロトン酸としては、ＨＦ、ＨＣｌ、ＨＢｒ、ＨＮＯ５、Ｈ２ＳＯ４、ＨＣｌＯ４等の無機酸、ベンゼンスルホン酸、ｐ−トルエンスルホン酸、ドデシルベンゼンスルホン酸、ポリビニルスルホン酸、メタンスルホン酸、トリフルオロメタンスルホン酸、トリフルオロ酢酸、１−ブタンスルホン酸、ビニルフェニルスルホン酸、カンファスルホン酸等の有機酸；遷移金属化合物としては、ＦｅＯＣｌ、ＴｉＣｌ４、ＺｒＣｌ４、ＨｆＣｌ４、ＮｂＦ５、ＡｌＣｌ３、ＮｂＣｌ５、ＴａＣｌ５、ＭｏＦ５；イオン化合物としては、テトラキス（ペンタフルオロフェニル）ホウ酸イオン、トリス（トリフルオロメタンスルホニル）メチドイオン、ビス（トリフルオロメタンスルホニル）イミドイオン、ヘキサフルオロアンチモン酸イオン、ＡｓＦ６−（ヘキサフルオロ砒酸イオン）、ＢＦ４−（テトラフルオロホウ酸イオン）、ＰＦ６−（ヘキサフルオロリン酸イオン）等のパーフルオロアニオンを有する塩、アニオンとして上記プロトン酸の共役塩基を有する塩など；ハロゲン化合物としては、Ｃｌ２、Ｂｒ２、Ｉ２、ＩＣｌ、ＩＣｌ３、ＩＢｒ、ＩＦ等；π共役系化合物としては、ＴＣＮＥ（テトラシアノエチレン）、ＴＣＮＱ（テトラシアノキノジメタン）等が挙げられる。また、特開２０００−３６３９０号公報、特開２００５−７５９４８号公報、特開２００３−２１３００２号公報等に記載の電子受容性化合物を用いることも可能である。好ましくは、ルイス酸、イオン化合物、π共役系化合物等である。
【００９４】
ｎ型ドーピングに用いられるドーパントは、電子供与性の化合物であり、例えば、Ｌｉ、Ｃｓ等のアルカリ金属；Ｍｇ、Ｃａ等のアルカリ土類金属；ＬｉＦ、Ｃｓ２ＣＯ３等のアルカリ金属及び／又はアルカリ土類金属の塩；金属錯体；電子供与性有機化合物などが挙げられる。
【００９５】
電荷輸送性ポリマーが重合性官能基を有する場合は、有機層の溶解度の変化を容易にするために、ドーパントとして、重合性官能基に対する重合開始剤として作用し得る化合物を用いることが好ましい。
【００９６】
［他の任意成分］
電荷輸送性材料は、電荷輸送性低分子化合物、他のポリマー等を更に含有してもよい。
【００９７】
［含有量］
電荷輸送性ポリマーの含有量は、良好な電荷輸送性を得る観点から、有機エレクトロニクス材料の全質量に対して、５０質量％以上が好ましく、７０質量％以上がより好ましく、８０質量％以上が更に好ましい。１００質量％とすることも可能である。
【００９８】
ドーパントを含有する場合、その含有量は、電荷輸送性材料の電荷輸送性を向上させる観点から、電荷輸送性材料の全質量に対して、０．０１質量％以上が好ましく、０．１質量％以上がより好ましく、０．５質量％以上が更に好ましい。また、成膜性を良好に保つ観点から、電荷輸送性材料の全質量に対して、５０質量％以下が好ましく、３０質量％以下がより好ましく、２０質量％以下が更に好ましい。
【００９９】
＜インク組成物＞
一実施形態において、インク組成物は、上記実施形態の電荷輸送性材料と該材料を溶解又は分散し得る溶媒とを含有する。インク組成物を用いることによって、塗布法といった簡便な方法によって有機層を容易に形成できる。
【０１００】
［溶媒］
溶媒としては、水、有機溶媒、又はこれらの混合溶媒を使用できる。有機溶媒としては、メタノール、エタノール、イソプロピルアルコール等のアルコール；ペンタン、ヘキサン、オクタン等のアルカン；シクロヘキサン等の環状アルカン；ベンゼン、トルエン、キシレン、メシチレン、テトラリン、ジフェニルメタン等の芳香族炭化水素；エチレングリコールジメチルエーテル、エチレングリコールジエチルエーテル、プロピレングリコール−１−モノメチルエーテルアセタート等の脂肪族エーテル；１，２−ジメトキシベンゼン、１，３−ジメトキシベンゼン、アニソール、フェネトール、２−メトキシトルエン、３−メトキシトルエン、４−メトキシトルエン、２，３−ジメチルアニソール、２，４−ジメチルアニソール等の芳香族エーテル；酢酸エチル、酢酸ｎ−ブチル、乳酸エチル、乳酸ｎ−ブチル等の脂肪族エステル；酢酸フェニル、プロピオン酸フェニル、安息香酸メチル、安息香酸エチル、安息香酸プロピル、安息香酸ｎ−ブチル等の芳香族エステル；Ｎ，Ｎ−ジメチルホルムアミド、Ｎ，Ｎ−ジメチルアセトアミド等のアミド系溶媒；ジメチルスルホキシド、テトラヒドロフラン、アセトン、クロロホルム、塩化メチレンなどが挙げられる。好ましくは、芳香族炭化水素、脂肪族エステル、芳香族エステル、脂肪族エーテル、芳香族エーテル等である。
【０１０１】
［重合開始剤］
電荷輸送性ポリマーが重合性官能基を有する場合、インク組成物は、好ましくは、重合開始剤を含有する。重合開始剤として、公知のラジカル重合開始剤、カチオン重合開始剤、アニオン重合開始剤等を使用できる。インク組成物を簡便に調製できる観点から、ドーパントとしての機能と重合開始剤としての機能とを兼ねる物質を用いることが好ましい。そのような物質として、例えば、上記イオン化合物が挙げられる。
【０１０２】
［添加剤］
インク組成物は、更に、任意成分として添加剤を含有してもよい。添加剤としては、例えば、重合禁止剤、安定剤、増粘剤、ゲル化剤、難燃剤、酸化防止剤、還元防止剤、酸化剤、還元剤、表面改質剤、乳化剤、消泡剤、分散剤、界面活性剤等が挙げられる。
【０１０３】
［含有量］
インク組成物における溶媒の含有量は、種々の塗布方法へ適用することを考慮して定めることができる。例えば、溶媒の含有量は、溶媒に対し電荷輸送性ポリマーの割合が、０．１質量％以上となる量が好ましく、０．２質量％以上となる量がより好ましく、０．５質量％以上となる量が更に好ましい。また、溶媒の含有量は、溶媒に対し電荷輸送性ポリマーの割合が、２０質量％以下となる量が好ましく、１５質量％以下となる量がより好ましく、１０質量％以下となる量が更に好ましい。
【０１０４】
＜有機層＞
一実施形態において、有機層は、上記実施形態の電荷輸送性材料又はインク組成物を用いて形成された層である。インク組成物を用いることによって、塗布法により有機層を良好に形成できる。塗布方法としては、例えば、スピンコーティング法；キャスト法；浸漬法；凸版印刷、凹版印刷、オフセット印刷、平版印刷、凸版反転オフセット印刷、スクリーン印刷、グラビア印刷等の有版印刷法；インクジェット法等の無版印刷法などの公知の方法が挙げられる。塗布法によって有機層を形成する場合、塗布後に得られた有機層（塗布層）を、ホットプレート又はオーブンを用いて乾燥させ、溶媒を除去してもよい。
【０１０５】
電荷輸送性ポリマーが重合性官能基を有する場合、光照射、加熱処理等により電荷輸送性ポリマーの重合反応を進行させ、有機層の溶解度を変化させることができる。溶解度を変化させた有機層を積層することで、有機エレクトロニクス素子の多層化を容易に図ることが可能となる。有機層の形成方法については、例えば、国際公開第ＷＯ２０１０／１４０５５３号の記載を参照できる。
【０１０６】
乾燥後又は硬化後の有機層の厚さは、電荷輸送の効率を向上させる観点から、好ましくは０．１ｎｍ以上であり、より好ましくは１ｎｍ以上であり、更に好ましくは３ｎｍ以上である。また、有機層の厚さは、電気抵抗を小さくする観点から、好ましくは３００ｎｍ以下であり、より好ましくは２００ｎｍ以下であり、更に好ましくは１００ｎｍ以下である。
【０１０７】
＜有機エレクトロニクス素子＞
一実施形態において、有機エレクトロニクス素子は、少なくとも上記実施形態の有機層を有する。有機エレクトロニクス素子として、例えば、有機ＥＬ素子、有機光電変換素子、有機トランジスタ等が挙げられる。有機エレクトロニクス素子は、好ましくは、少なくとも一対の電極の間に有機層が配置された構造を有する。
【０１０８】
［有機ＥＬ素子］
一実施形態において、有機ＥＬ素子は、少なくとも上記実施形態の有機層を有する。有機ＥＬ素子は、通常、発光層、陽極、陰極、及び基板を備えており、必要に応じて、正孔注入層、電子注入層、正孔輸送層、電子輸送層等の他の機能層を備えている。各層は、蒸着法により形成してもよく、塗布法により形成してもよい。有機ＥＬ素子は、好ましくは、有機層を発光層又は他の機能層として有し、より好ましくは機能層として有し、更に好ましくは正孔注入層及び正孔輸送層の少なくとも一方として有する。一実施形態において、有機層の形成は、先に説明したインク組成物を使用し、塗布法に従って良好に実施することができる。
【０１０９】
図１は、有機ＥＬ素子の一実施形態を示す断面模式図である。図１の有機ＥＬ素子は、多層構造の素子であり、基板８、陽極２、正孔注入層３及び正孔輸送層６、発光層１、電子輸送層７、電子注入層５、並びに陰極４をこの順に有している。一実施形態において、正孔注入層３及び正孔輸送層６の少なくとも一方は、上記実施形態の有機層から構成することが好ましい。以下、有機ＥＬ素子を構成する各層についてより具体的に説明する。
【０１１０】
［発光層］
発光層に用いる材料として、低分子化合物、ポリマー、デンドリマー等の発光材料を使用できる。ポリマーは、溶媒への溶解性が高く、塗布法に適しているため好ましい。発光材料としては、蛍光材料、燐光材料、熱活性化遅延蛍光材料（ＴＡＤＦ）等が挙げられる。
【０１１１】
蛍光材料として、ペリレン、クマリン、ルブレン、キナクドリン、スチルベン、色素レーザー用色素、アルミニウム錯体、これらの誘導体等の低分子化合物；ポリフルオレン、ポリフェニレン、ポリフェニレンビニレン、ポリビニルカルバゾール、フルオレン−ベンゾチアジアゾール共重合体、フルオレン−トリフェニルアミン共重合体、これらの誘導体等のポリマー；これらの混合物等が挙げられる。
【０１１２】
燐光材料として、Ｉｒ、Ｐｔ等の金属を含む金属錯体などを使用できる。Ｉｒ錯体としては、例えば、青色発光を行うＦＩｒ（ｐｉｃ）（イリジウム（ＩＩＩ）ビス［（４，６−ジフルオロフェニル）−ピリジネート−Ｎ，Ｃ２］ピコリネート）、緑色発光を行うＩｒ（ｐｐｙ）３（ファク  トリス（２−フェニルピリジン）イリジウム）、赤色発光を行う（ｂｔｐ）２Ｉｒ（ａｃａｃ）（ビス〔２−（２’−ベンゾ［４，５−α］チエニル）ピリジナート−Ｎ，Ｃ３〕イリジウム（アセチル−アセトネート））、Ｉｒ（ｐｉｑ）３（トリス（１−フェニルイソキノリン）イリジウム）等が挙げられる。Ｐｔ錯体としては、例えば、赤色発光を行うＰｔＯＥＰ（２、３、７、８、１２、１３、１７、１８−オクタエチル−２１Ｈ、２３Ｈ−フォルフィンプラチナ）等が挙げられる。
【０１１３】
発光層が燐光材料を含む場合、燐光材料の他に、更にホスト材料を含むことが好ましい。ホスト材料としては、低分子化合物、ポリマー、又はデンドリマーを使用できる。低分子化合物としては、例えば、ＣＢＰ（４，４’−ビス（９Ｈ−カルバゾール−９−イル）ビフェニル）、ｍＣＰ（１，３−ビス（９−カルバゾリル）ベンゼン）、ＣＤＢＰ（４，４’−ビス（カルバゾール−９−イル）−２，２’−ジメチルビフェニル）、これらの誘導体等が、ポリマーとしては、上記実施形態の電荷輸送性材料、ポリビニルカルバゾール、ポリフェニレン、ポリフルオレン、これらの誘導体等が挙げられる。
【０１１４】
熱活性化遅延蛍光材料としては、例えば、Adv. Mater., 21, 4802-4906 (2009); Appl. Phys. Lett., 98, 083302 (2011); Chem. Comm., 48, 9580 (2012); Appl. Phys. Lett., 101, 093306 (2012); J. Am. Chem. Soc., 134, 14706 (2012);Chem. Comm., 48, 11392 (2012); Nature, 492, 234 (2012);Adv. Mater., 25, 3319 (2013); J. Phys. Chem. A, 117, 5607 (2013); Phys. Chem. Chem. Phys., 15, 15850 (2013); Chem. Comm., 49, 10385 (2013); Chem. Lett., 43, 319 (2014)等に記載の化合物が挙げられる。
【０１１５】
［正孔輸送層、正孔注入層］
正孔輸送層及び正孔注入層からなる群から選択される少なくとも１つを構成する材料として、上記実施形態の電荷輸送性材料が挙げられる。一実施形態において、正孔注入層及び正孔輸送層の少なくとも一方は、上記実施形態の電荷輸送性材料から構成されることが好ましく、少なくとも正孔注入層が上記実施形態の電荷輸送性材料から構成されることがより好ましい。例えば、有機ＥＬ素子が、上記電荷輸送性材料を用いて形成された有機層を正孔注入層として有し、更に正孔輸送層を有する場合、正孔輸送層には公知の材料を使用できる。また、例えば、有機ＥＬ素子が、上記電荷輸送性材料を用いて形成された有機層を正孔輸送層として有し、更に正孔注入層を有する場合、正孔注入層には公知の材料を使用できる。
正孔注入層及び正孔輸送層に用いることができる公知の材料として、例えば、（芳香族アミン系化合物（例えば、Ｎ，Ｎ’−ジ（ナフタレン−１−イル）−Ｎ，Ｎ’−ジフェニル−ベンジジン（α-ＮＰＤ）などの芳香族ジアミン）、フタロシアニン系化合物、チオフェン系化合物（例えば、チオフェン系導電性ポリマー（例えば、ポリ（３，４−エチレンジオキシチオフェン）：ポリ（４−スチレンスルホン酸塩）（ＰＥＤＯＴ：ＰＳＳ）等）等が挙げられる。
【０１１６】
［電子輸送層、電子注入層］
電子輸送層及び電子注入層に用いる材料としては、例えば、フェナントロリン誘導体、ビピリジン誘導体、ニトロ置換フルオレン誘導体、ジフェニルキノン誘導体、チオピランジオキシド誘導体、ナフタレン、ペリレンなどの縮合環テトラカルボン酸無水物、カルボジイミド、フルオレニリデンメタン誘導体、アントラキノジメタン及びアントロン誘導体、オキサジアゾール誘導体、チアジアゾール誘導体、ベンゾイミダゾール誘導体、キノキサリン誘導体、アルミニウム錯体等が挙げられる。また、上記実施形態の電荷輸送性材料を使用することもできる。
【０１１７】
［陰極］
陰極材料としては、例えば、Ｌｉ、Ｃａ、Ｍｇ、Ａｌ、Ｉｎ、Ｃｓ、Ｂａ、Ｍｇ／Ａｇ、ＬｉＦ、ＣｓＦ等の金属又は金属合金が用いられる。
【０１１８】
［陽極］
陽極材料としては、例えば、金属（例えば、Ａｕ）又は導電性を有する他の材料が用いられる。他の材料として、例えば、酸化物（例えば、ＩＴＯ：酸化インジウム／酸化錫）、導電性高分子（例えば、ポリチオフェン−ポリスチレンスルホン酸混合物（ＰＥＤＯＴ：ＰＳＳ））が挙げられる。
【０１１９】
［基板］
基板として、ガラス、プラスチック等を使用できる。基板は、透明であることが好ましく、また、フレキシブル性を有することが好ましい。石英ガラス、光透過性の樹脂フィルム等が好ましく用いられる。
【０１２０】
樹脂フィルムとしては、例えば、ポリエチレンテレフタレート、ポリエチレンナフタレート、ポリエーテルスルホン、ポリエーテルイミド、ポリエーテルエーテルケトン、ポリフェニレンスルフィド、ポリアリレート、ポリイミド、ポリカーボネート、セルローストリアセテート、セルロースアセテートプロピオネート等からなるフィルムが挙げられる。
【０１２１】
樹脂フィルムを用いる場合、水蒸気、酸素等の透過を抑制するために、樹脂フィルムへ酸化珪素、窒化珪素等の無機物をコーティングして用いてもよい。
【０１２２】
［発光色］
有機ＥＬ素子の発光色は特に限定されるものではない。白色の有機ＥＬ素子は、家庭用照明、車内照明、時計又は液晶のバックライト等の各種照明器具に用いることができるため好ましい。
【０１２３】
白色の有機ＥＬ素子を形成する方法としては、複数の発光材料を用いて複数の発光色を同時に発光させて混色させる方法を用いることができる。複数の発光色の組み合わせとしては、特に限定されるものではないが、青色、緑色及び赤色の３つの発光極大波長を含有する組み合わせ、青色と黄色、黄緑色と橙色等の２つの発光極大波長を含有する組み合わせが挙げられる。発光色の制御は、発光材料の種類と量の調整により行うことができる。
【０１２４】
＜表示素子、照明装置、表示装置＞
一実施形態において、表示素子は、上記実施形態の有機ＥＬ素子を備えている。例えば、赤、緑及び青（ＲＧＢ）の各画素に対応する素子として、有機ＥＬ素子を用いることで、カラーの表示素子が得られる。画像の形成方法には、マトリックス状に配置した電極でパネルに配列された個々の有機ＥＬ素子を直接駆動する単純マトリックス型と、各素子に薄膜トランジスタを配置して駆動するアクティブマトリックス型とがある。
【０１２５】
また、一実施形態において、照明装置は、上記実施形態の有機ＥＬ素子を備えている。更に、一実施形態において、表示装置は、照明装置と、表示手段として液晶素子とを備えている。例えば、表示装置は、バックライトとして上記実施形態の照明装置を用い、表示手段として公知の液晶素子を用いた表示装置、すなわち液晶表示装置を構成することができる。
【０１２６】
（実施例）
以下、実施例に沿って本発明を更に具体的に説明するが、本発明は以下の実施例に限定されるものではない。
【０１２７】
＜１＞電荷輸送性ポリマーの調製
（Ｐｄ触媒の調製）
窒素雰囲気下のグローブボックス中で、室温下、サンプル管にトリス（ジベンジリデンアセトン）ジパラジウム（７３．２ｍｇ、８０μｍｏｌ）を秤取り、アニソール（１５ｍＬ）を加え、３０分間撹拌した。同様に、サンプル管にトリス（ｔ−ブチル）ホスフィン（１２９．６ｍｇ、６４０μｍｏｌ）を秤取り、アニソール（５ｍL）を加え、５分間撹拌した。これらの溶液を混合し室温で３０分間撹拌し、触媒の溶液を得た。なお、触媒の調製において、全ての溶媒は、３０分以上窒素バブルにより脱気した後に使用した。
【０１２８】
（調製例１）電荷輸送性ポリマー１
三口丸底フラスコに、下記モノマー１（４．０ｍｍｏｌ）、下記モノマー２（５．０ｍｍｏｌ）、下記モノマー３（２．０ｍｍｏｌ）、及びアニソール（２０ｍＬ）を加え、更に、別途調製したＰｄ触媒の溶液（７．５ｍＬ）を加え、攪拌した。３０分撹拌した後、上記フラスコ内に、１０％テトラエチルアンモニウム水酸化物水溶液（２０ｍＬ）を追加した。この混合物を２時間にわたって、加熱及び還流した。なお、ここまでの全ての操作は、窒素気流下で行った。また、全ての溶媒は、３０分以上窒素バブルにより脱気した後に使用した。
【０１２９】
【化１７】
0006775736.tif 000018
【０１３０】
反応終了後、有機層を水洗した。次いで、有機層をメタノール−水（９：１）に注いだ。生じた沈殿を吸引ろ過し、メタノール−水（９：１）で洗浄した。洗浄後の沈殿をトルエンに溶解し、メタノールから再沈殿した。得られた沈殿を吸引ろ過した後、トルエンに溶解し、Triphenylphosphine,polymer-bound on styrene-divinylbenzene copolymer（Ｓｔｒｅｍ  Ｃｈｅｍｉｃａｌｓ社、ポリマー１００ｍｇに対して２００ｍｇ、以下「金属吸着剤」という。）を加えて、一晩撹拌した。
撹拌終了後、金属吸着剤と不溶物をろ過によって取り除き、濾液をロータリーエバポレーターで濃縮した。濃縮液をトルエンに溶解した後、メタノール−アセトン（８：３）から再沈殿した。生じた沈殿を吸引ろ過し、メタノール−アセトン（８：３）で洗浄した。
得られた沈殿を真空乾燥し、電荷輸送性ポリマー１を得た。
得られた電荷輸送性ポリマー１の数平均分子量は７，８００であり、重量平均分子量は３１，０００であった。電荷輸送性ポリマー１は、３価以上の構造単位Ｂ２（モノマー３に由来する）、２価の構造単位Ｌ２（モノマー２に由来する）、及び１価の構造単位Ｔ２（モノマー１に由来する）を含み、各構造単位の割合は、順に、１８．２％、４５．５％、３６．４％であった。
【０１３１】
数平均分子量及び重量平均分子量は、溶離液にテトラヒドロフラン（ＴＨＦ）を用いたＧＰＣ（ポリスチレン換算）により測定した。測定条件は以下のとおりである。
送液ポンプ        ：Ｌ−６０５０  （株）日立ハイテクノロジーズ
ＵＶ−Ｖｉｓ検出器：Ｌ−３０００  （株）日立ハイテクノロジーズ
カラム            ：Ｇｅｌｐａｃｋ（登録商標）  ＧＬ−Ａ１６０Ｓ／ＧＬ−Ａ１５０Ｓ  日立化成（株）
溶離液            ：ＴＨＦ（ＨＰＬＣ用、安定剤を含まない）  和光純薬工業（株）
流速              ：１ｍＬ／ｍｉｎ
カラム温度        ：室温
分子量標準物質    ：標準ポリスチレン
【０１３２】
（調製例２）電荷輸送性ポリマー２
三口丸底フラスコに、調製例１に記載のモノマー２（５．０ｍｍｏｌ）及びモノマー３（２．０ｍｍｏｌ）と、下記モノマー４（４．０ｍｍｏｌ）と、アニソール（２０ｍＬ）とを加え、更に別途調製したＰｄ触媒の溶液（７．５ｍＬ）を加え、攪拌した。以降は、調製例１に記載の方法と同様にして、電荷輸送性ポリマー２を調製した。
得られた電荷輸送性ポリマー２の数平均分子量は２２，９００であり、重量平均分子量は１６９，０００であった。電荷輸送性ポリマー２は、３価以上の構造単位Ｂ２（モノマー３に由来する）、２価の構造単位Ｌ２（モノマー２に由来する）、及び１価の構造単位Ｔ２（モノマー４に由来する）を含み、各構造単位の割合は、順に、１８．２％、４５．５％、３６．４％であった。
【０１３３】
【化１８】
0006775736.tif 000019
【０１３４】
（調製例３）電荷輸送性ポリマー３
三口丸底フラスコに、調製例１に記載のモノマー２（５．０ｍｍｏｌ）及び調製例２に記載のモノマー４（４．０ｍｍｏｌ）と、下記モノマー５（２．０ｍｍｏｌ）と、アニソール（２０ｍＬ）とを加え、更に別途調製したＰｄ触媒の溶液（７．５ｍＬ）を加え、攪拌した。以降は、調製例１に記載の方法と同様にして、電荷輸送性ポリマー３を調製した。
得られた電荷輸送性ポリマー３の数平均分子量は６，３００であり、重量平均分子量は５０，６００であった。電荷輸送性ポリマー３は、３価の構造単位Ｂ１（モノマー５に由来する）、２価の構造単位Ｌ２（モノマー２に由来する）、及び１価の構造単位Ｔ２（モノマー４に由来する）を含み、各構造単位の割合は、順に、１８．２％、４５．５％、３６．４％であった。
【０１３５】
【化１９】
0006775736.tif 000020
【０１３６】
（調製例４）電荷輸送性ポリマー４
モノマー２の代わりに下記モノマー６を使用したこと以外は調製例３と同様の方法で、電荷輸送性ポリマー４を調製した。
得られた電荷輸送性ポリマー４の数平均分子量は４，３００であり、重量平均分子量は３０，９００であった。電荷輸送性ポリマー４は、３価の構造単位Ｂ１（モノマー５に由来する）、２価の構造単位Ｌ２（モノマー６に由来する）、及び１価の構造単位Ｔ２（モノマー４に由来する）を含み、各構造単位の割合は、順に、１８．２％、４５．５％、３６．４％であった。
【０１３７】
【化２０】
0006775736.tif 000021
【０１３８】
（調製例５）電荷輸送性ポリマー５
モノマー４（４．０ｍｍｏｌ）をモノマー４（２．０ｍｍｏｌ）とモノマー１（２．０ｍｍｏｌ）に変更したこと以外は調製例３と同様の方法で、電荷輸送性ポリマー５を調製した。
得られた電荷輸送性ポリマー５の数平均分子量は６，５００であり、重量平均分子量は５５，９００であった。電荷輸送性ポリマー５は、３価の構造単位Ｂ１（モノマー５に由来する）、２価の構造単位Ｌ２（モノマー２に由来する）、及び１価の構造単位Ｔ２（モノマー４に由来する）、重合性置換基を有する１価の構造単位Ｔ２（モノマー１に由来する）を含み、各構造単位の割合は、順に、１８．２％、４５．５％、１８．２％、１８．２％であった。
【０１３９】
（調製例６）電荷輸送性ポリマー６
三口丸底フラスコに、調製例１に記載のモノマー２（５．０ｍｍｏｌ）及び調製例２に記載のモノマー４（２．０ｍｍｏｌ）と、下記モノマー７（４．０ｍｍｏｌ）と、アニソール（２０ｍＬ）とを加え、更に別途調製したＰｄ触媒の溶液（７．５ｍＬ）を加え、攪拌した。以降は、調製例１に記載の方法と同様にして、電荷輸送性ポリマー６を調製した。
得られた電荷輸送性ポリマー６の数平均分子量は５，５００であり、重量平均分子量は８，７００であった。電荷輸送性ポリマー６は、２価の構造単位Ｌ１（モノマー７に由来する）、２価の構造単位Ｌ２（モノマー２に由来する）、及び１価の構造単位Ｔ２（モノマー４に由来する）を含み、各構造単位の割合は、３６．４％、４５．５％、１８．２％であった。
【０１４０】
【化２１】
0006775736.tif 000022
【０１４１】
（調製例７）電荷輸送性ポリマー７
モノマー５（２．０ｍｍｏｌ）をモノマー５（０．７５ｍｍｏｌ）とモノマー７（２．３ｍｍｏｌ）に変更し、モノマー２とモノマー４を各々４．５ｍｍｏｌ、２．３ｍｍｏｌ用いたこと以外は調製例３と同様の方法で、電荷輸送性ポリマー７を調製した。
得られた電荷輸送性ポリマー７の数平均分子量は６，３００であり、重量平均分子量は４７，２００であった。電荷輸送性ポリマー７は、３価の構造単位Ｂ１（モノマー５に由来する）、２価の構造単位Ｌ１（モノマー７に由来する）、２価の構造単位Ｌ２（モノマー２に由来する）、及び１価の構造単位Ｔ２（モノマー４）を含み、各構造単位の割合は、７．７％、２３．１％、４６．２％、２３．１％であった。
【０１４２】
（調製例８）電荷輸送性ポリマー８
モノマー５の代わりにモノマー８を使用したこと以外は調製例３と同様の方法で、電荷輸送性ポリマー８を調製した。
得られた電荷輸送性ポリマー８の数平均分子量は５，３００であり、重量平均分子量は３３，７００であった。電荷輸送性ポリマー８は、３価の構造単位Ｂ１（モノマー８に由来する）、２価の構造単位Ｌ２（モノマー２に由来する）、及び１価の構造単位Ｔ２（モノマー４に由来する）を含み、各構造単位の割合は、１８．２％、４５．５％、３６．４％であった。
【０１４３】
【化２２】
0006775736.tif 000023
【０１４４】
＜２−１＞有機ＥＬ素子の作製
（実施例１）
上記電荷輸送性ポリマーの合成で得た電荷輸送性ポリマー３（１０．０ｍｇ）、下記イオン性化合物（０．５ｍｇ）、及びトルエン（２．３ｍＬ）からなるインク組成物１を調製した。窒素雰囲気下で、ＩＴＯを１．６ｍｍ幅にパターニングしたガラス基板上に、上記インク組成物１を３０００ｍｉｎ−１でスピンコートし、次いでホットプレート上で２２０℃、１０分間加熱して、正孔注入層（３０ｎｍ）を形成した。
【０１４５】
【化２３】
0006775736.tif 000024
【０１４６】
次に、先に調製した電荷輸送性ポリマー２（２０ｍｇ）及びトルエン（２．３ｍＬ）からなるインク組成物２を調製した。上記操作で得た正孔注入層の上に、インク組成物２を３０００ｍｉｎ−１でスピンコートした後、ホットプレート上で１８０℃、１０分間加熱して乾燥させ、正孔輸送層（４０ｎｍ）を形成した。
【０１４７】
上記で得た基板を、真空蒸着機中に移し、上記正孔輸送層上にＣＢＰ：Ｉｒ（ｐｐｙ）３（９４：６、３０ｎｍ）、ＢＡｌｑ（１０ｎｍ）、Ａｌｑ３（３０ｎｍ）、ＬｉＦ（０．８ｎｍ）、Ａｌ（１００ｎｍ）の順に蒸着法で成膜し、封止処理を行って有機ＥＬ素子を作製した。
【０１４８】
（実施例２）
実施例１において、有機ＥＬ素子における正孔注入層を形成するために使用したインク組成物１中の電荷輸送性ポリマー３を、電荷輸送性ポリマー４に変えたインク組成物３を調製した。このインク組成物３を使用して正孔注入層を形成したことを除き、全て実施例１と同様にして、有機ＥＬ素子を作製した。
【０１４９】
（実施例３）
実施例１において、有機ＥＬ素子における正孔注入層を形成するために使用したインク組成物１中の電荷輸送性ポリマー３を、電荷輸送性ポリマー５に変えたインク組成物４を調製した。このインク組成物４を使用して正孔注入層を形成したことを除き、全て実施例１と同様にして、有機ＥＬ素子を作製した。
【０１５０】
（実施例４）
実施例１において、有機ＥＬ素子における正孔注入層を形成するために使用したインク組成物１中の電荷輸送性ポリマー３を、上記電荷輸送性ポリマー６に変えたインク組成物５を調製した。このインキ組成物５を使用して、正孔注入層を形成したことを除き、全て実施例１と同様にして、有機ＥＬ素子を作製した。
【０１５１】
（実施例５）
実施例１において、有機ＥＬ素子における正孔注入層を形成するために使用したインク組成物１中の電荷輸送性ポリマー３を、上記電荷輸送性ポリマー７に変えたインク組成物６を調製した。このインキ組成物６を使用して、正孔注入層を形成したことを除き、全て実施例１と同様にして、有機ＥＬ素子を作製した。
【０１５２】
（実施例６）
実施例１において、有機ＥＬ素子における正孔注入層を形成するために使用したインク組成物１中の電荷輸送性ポリマー３を、上記電荷輸送性ポリマー８に変えたインク組成物７を調製した。このインキ組成物７を使用して、正孔注入層を形成したことを除き、全て実施例１と同様にして、有機ＥＬ素子を作製した。
【０１５３】
（比較例１）
実施例１において、有機ＥＬ素子における正孔注入層を形成するために使用したインク組成物１中の電荷輸送性ポリマー３を、電荷輸送性ポリマー１に変えたインク組成物８を調製した。このインク組成物８を使用して正孔注入層を形成したことを除き、全て実施例１と同様にして、有機ＥＬ素子を作製した。
【０１５４】
＜２−２＞有機ＥＬ素子の評価
実施例１〜６及び比較例１で得た有機ＥＬ素子に電圧を印加したところ、いずれも緑色発光が確認された。それぞれの素子について、発光輝度１０００ｃｄ／ｍ２時の駆動電圧、及び発光効率、初期輝度３０００ｃｄ／ｍ２における発光寿命（輝度半減時間）を測定した。測定結果を表１に示す。
【０１５５】
【表１】
0006775736.tif 000025
【０１５６】
表１に示したとおり、実施例１〜６の有機ＥＬ素子は、比較例１よりも、駆動電圧が低く、また発光効率に優れ、長い発光寿命を示した。すなわち、正孔注入層の構成材料の観点からすれば、電荷輸送性材料として、分子内にＮ−アリールフェノキサジン骨格を含む構造単位を有する電荷輸送性ポリマーを使用することによって、駆動電圧の低下、発光効率及び発光寿命の向上といった効果が得られることが分かる。
【０１５７】
以上のように、実施例によって本発明の実施形態の効果を示した。しかし、本発明によれば、実施例で用いた電荷輸送性ポリマーに限らず、本発明の範囲を逸脱しない限り、その他の電荷輸送性ポリマーを用いた場合であっても、同様にして有機エレクトロニクス素子を得ることが可能である。また、得られた有機エレクトロニクス素子において、先の各実施例と同様に、優れた特性を得ることが可能である。
【符号の説明】
【０１５８】
１  発光層
２  陽極
３  正孔注入層
４  陰極
５  電子注入層
６  正孔輸送層
７  電子輸送層
８  基板
【図１】
0006775736.tif 000026